(57)【特許請求の範囲】
【請求項１】
エチレン、酢酸および酸素または酸素含有ガスより成る気相において、高沸点成分を僅かしか生成せずに酢酸ビニルを製造するための、パラジウムおよび／またはそれの化合物、金および／またはそれの化合物並びにアルカリ金属化合物を粒子状担体に坦持含有する触媒において、該触媒が
ａ）担体を溶解性パラジウム−および金化合物で含浸処理し、
ｂ）その溶解性パラジウム−および金化合物をアルカリ溶液によって担体上で
不溶性化合物に転化し、
ｃ）この不溶性パラジウム−および金化合物を液相中で還元剤によって担体上
で還元し、
ｄ）担体を洗浄しそして次に乾燥し、
ｅ）その担体を溶解性アルカリ金属化合物で含浸処理し
そして
ｆ）次いで担体を最高１５０℃で乾燥させる
ことによって製造されており、最終的に乾燥する前に硼素または硼素化合物が触媒に施与されている、硼素含有量が０．０１〜１重量％であることを特徴とする、上記触媒。
【請求項２】
硼素含有量が０．０１〜０．２重量％である請求項１に記載の触媒。
【請求項３】
硼酸塩を含有する請求項１または２に記載の触媒。
【請求項４】
アルカリ金属化合物が酢酸カリウムである請求項１〜３の何れか一つに記載
の触媒。
【請求項５】
エチレン、酢酸および酸素または酸素含有ガスより成る気相において、高沸点成分を僅かしか生成せずに酢酸ビニルを製造するための、パラジウムおよび／またはそれの化合物、金および／またはそれの化合物並びにアルカリ金属化合物を粒子状担体に担持含有させた触媒を、
ａ）担体を溶解性パラジウム−および金化合物で含浸処理し、
ｂ）その溶解性パラジウム−および金化合物をアルカリ溶液によって担体上で不溶性化合物に転化し、
ｃ）この不溶性パラジウム−および金化合物を液相中で還元剤によって担体上で還元し、
ｄ）担体を洗浄しそして次に乾燥し、
ｅ）その担体を溶解性アルカリ金属化合物で含浸処理し
そして
ｆ）次いで担体を最高１５０℃で乾燥させる
ことによって製造する触媒の製法において、最終的に乾燥する前に硼素または硼素化合物を触媒に施与し、触媒の硼素含有量が０．０１〜１重量％であることを特徴とする、上記方法。
【請求項６】
触媒の硼素含有量が０．０１〜０．２重量％である請求項５に記載の方法。
【請求項７】
ｂ）段階で使用するアルカリ溶液が硼素化合物を含有している請求項５又は６に記載の方法。
【請求項８】
ｂ）段階で使用するアルカリ溶液が硼素化合物として硼酸塩を含有している請求項５〜７の何れか一つに記載の方法。
【請求項９】
ｃ）段階で使用する、液相中の還元剤がヒドラジンまたはアルカリ硼化水素を含有する水溶液である請求項５〜８の何れか一つに記載の方法。
【請求項１０】
ｃ）段階で使用する還元剤がナトリウム硼化水素である請求項５〜９の何れか一つに記載の方法。
【請求項１１】
ｅ）段階で使用する溶解性アルカリ金属化合物が酢酸カリウムである請求項５〜１０の何れか一つに記載の方法。
【請求項１２】
エチレン、酢酸および酸素または酸素含有ガスより成る気相において、請求項１〜４の何れか一つに記載の触媒を用いて、高沸点成分を僅かしか生成せずに酢酸ビニルを製造する方法。
【発明の詳細な説明】
本発明は、パラジウム、金およびアルカリ金属化合物を含有する触媒、その製造方法およびそれを酢酸、エチレンおよび酸素または酸素含有ガスから酢酸ビニルの製造に用いることに関する。
従来技術から、担体物質（例えば二酸化珪素）にパラジウム、金およびアルカリ金属化合物を坦持させた触媒を用いエチレン、酸素および酢酸を反応させて酢酸ビニルを製造できることは公知である。かゝる触媒は良好な活性を示し、そして一般に少量の二酸化炭素および酢酸エチルの生成を伴う。他の副生成物として高沸点成分が僅かと思われる量で生じるけれども、プロセス上および環境上で問題がある。ここで高沸点成分とは特にエチリデンジアセテート、エチレングリコール並びにジアセトキシエチレンの各化合物を言う。
酢酸ビニルを慣用の方法で製造するためのこの種の触媒の製法を開示する文献は、貴金属を触媒担体の上にシェル状（in a shell）に付着させる一般的方法を開示している。
米国特許第４，０４８，０９６号明細書には、担体物質の孔と同じ容量を有する溶液から担体に溶解した貴金属塩を吸着させ、その際に回転する容器中で担体粒子を運動させる、酢酸ビニル製造用触媒の製法が開示されている。その塩は、次に、担体を予め乾燥することなしに、アルカリを用いて固定される。
米国特許第５，３３２，７１０号明細書には、不溶性の貴金属塩を担体粒子の上に沈殿させる酢酸ビニル製造用触媒の製法が開示されている。この方法ではアルカリによる沈殿処理の間に少なくとも３０分間、回転ドラム中で回転運動させる。
驚くべきことに本発明者は、硼素または硼素化合物の添加が触媒の選択性を改善し、それと共に特に高沸点成分の生成が著しく減少することを見出した。高沸点成分は特に冒頭に記載した化合物を言う。
本発明の対象は、エチレン、酢酸および酸素または酸素含有ガスより成る気相において、高沸点成分を僅かしか生成せずに酢酸ビニルを製造するための、パラジウムおよび／またはそれの化合物、金および／またはそれの化合物並びにアルカリ金属化合物を粒子状担体に坦持含有する触媒において、該触媒が硼素または硼素化合物を追加的に含有することを特徴とする、上記触媒である。
特に有利な実施形態においては、この触媒は、
ａ）担体を溶解性パラジウム−および金化合物で含浸処理し、
ｂ）その溶解性パラジウム−および金化合物をアルカリ溶液によって担体上で不溶性化合物に転化し、
ｃ）この不溶性パラジウム−および金化合物を液相中で還元剤によって担体上で還元し、
ｄ）担体を洗浄しそして次に乾燥し、
ｅ）担体を溶解性アルカリ金属化合物で含浸処理し
そして
ｆ）次いで担体を最高１５０℃で乾燥させる
ことによって製造される。
本発明の対象は、請求項６に記載の構成要件によって触媒を製造する方法並びに請求項１４に記載の構成要件によって酢酸ビニルを製造する方法で該触媒を使用することに関する。
従って本発明は、また、エチレン、酢酸および酸素または酸素含有ガスより成る気相において、高沸点成分を僅かしか生成せずに酢酸ビニルを製造するための、パラジウムおよび／またはそれの化合物、金および／またはそれの化合物並びにアルカリ金属化合物を粒子状担体に坦持含有させた触媒を、
ａ）担体を溶解性パラジウム−および金化合物で含浸処理し、
ｂ）その溶解性パラジウム−および金化合物をアルカリ溶液によって担体上で不溶性化合物に転化し、
ｃ）この不溶性パラジウム−および金化合物を液相中で還元剤によって担体上で還元し、
ｄ）担体を洗浄しそして次に乾燥し、
ｅ）担体を溶解性アルカリ金属化合物で含浸処理し
そして
ｆ）次いで担体を最高１５０℃で乾燥させる
ことによって製造する、触媒の製法において、最終的に乾燥する前に硼素または硼素化合物を触媒に施与することを特徴とする、上記方法に関する。
または本発明は、エチレン、酢酸および酸素または酸素含有ガスより成る気相において、本発明の触媒によって高沸点成分を僅かしか生成せずに酢酸ビニルを製造する方法にも関する。
触媒中の硼素の含有量は０．０１〜１重量％、好ましくは０．０１〜０．２重量％である。硼素はそれの化合物の状態、特に好ましくは硼酸塩の状態で担体に施与する。この施与は上述のａ）段階で溶解性パラジウム−および金化合物と一緒に、ｂ）段階でアルカリ性溶液と一緒にまたはアルカリ溶液として硼酸塩溶液の使用下にｅ）段階において溶解性アルカリ化合物と一緒にまたは担体を最終乾燥する前の別個の段階で行うことができる。ｂ）段階で施与するのが特に有利である。
本発明の触媒の担体粒子は任意の幾何学的形状を有していてもよく、例えば均一または不均一な球状、タブレット状または円筒状でもよい。担体粒子の寸法は一般に１〜８ｍｍである。球状物、例えば４〜８ｍｍの直径を有する球状物が特に有利である。担体粒子は一般にペレットと称される。
担体としては公知の不活性担体物質、例えば珪酸、酸化アルミニウム、アルミノ珪酸塩、珪酸塩、酸化チタン、酸化ジルコニウム、チタン酸塩、炭化珪素およびカーボン物質が適している。５０〜３００ｍ2／ｇの比表面積（ＢＥＴ−法で測定）および５０〜２０００Å（水銀ポロシメーターを使用して測定）の平均孔径を有する担体、なかでも珪酸（ＳｉＯ2）およびＳｉＯ2−Ａｌ2Ｏ3−混合物が特に適している。
担体の全孔容積は０．４〜１．２ｍＬ／ｇであるのが有利であり、その際にこの容積の１０％より少ない量が３０Å以下の孔径の“微細孔”であるべきである。かゝる担体は、四塩化珪素または四塩化珪素／三塩化アルミニウム−混合物を酸水素炎中で炎中加水分解（flame hydrolyse）することによって製造できるガラス質微小球状物として存在するエーロゲニック（aerogenic）ＳｉＯ2またはエーロゲニックＳｉＯ2／Ａｌ2Ｏ3−混合物から製造できる（米国特許第３，９３９，１９９号明細書）。この微小球状物は(R)Ａｅｒｏｓｉｌまたは(R)Ｃａｂｏｓｉｌの名称で市販されている。
溶解した金−およびパラジウム塩は担体物質の孔中で吸着される。これは従来には孔溶液含浸法（pore volume impregnation method）と称されている。こうして含浸処理された担体をアルカリ溶液で処理する。その際に、貴金属を不溶性化合物として沈殿させるために硼酸塩溶液を使用するのが有利である。次いでこの化合物を還元処理に付し、その際に還元剤は液相中に存在する。
触媒活性物質のための溶剤としては中でも水または炭素原子数２〜１０の非置換カルボン酸、例えば酢酸、プロピオン酸、ｎーおよびイソ−酪酸および種々のバレリン酸が適している。カルボン酸としてはその物理的性質および経済的理由から酢酸を使用するのが有利である。上記物質が十分に溶解されないカルボン酸を使用する場合には、不活性溶剤を追加的に使用するのが有利である。例えば塩化パラジウムは酢酸中よりも水性酢酸に非常に良好に溶解する。追加的溶剤としては、不活性でありそしてカルボン酸と混合できるもの、例えば水またはエーテル、例えばテトラヒドロフランまたはジオキサン、または炭化水素、例えばベンゼンが適している。
以下に、本発明の触媒を製造するための２つの適する方法（ＩおよびIIと記載する）を説明する。方法IIの一部の段階を二つの変法Ａ）およびＢ）で実施することができる。
方法Ｉでは溶解性の金−およびパラジウム塩を、溶液の容量が担体物質の孔容積の約９０〜１１０％に相当する様な量の溶剤に溶解する。適する溶解性パラジウム化合物の例には塩化パラジウム（II）、ナトリウム−パラジウム（II）−クロライドおよび硝酸パラジウム（II）があり、溶解性金化合物としては塩化金（III）、四塩化金（III）酸並びにそれらのアルカリ金属塩が使用される。一般にこれらの化合物は、完成触媒が約２〜約１４ｇ／Ｌ、好ましくは４〜８ｇ／Ｌのパラジウム並びに約１〜８ｇ／Ｌ、好ましくは２〜５ｇ／Ｌの金を含有する様な量で使用する。これに相応して触媒中の金の割合は、触媒中に存在するパラジウムの重量の一般に約１０〜７０％である。
溶液を担体に吸着させ、そして、不溶性金属塩を沈殿させるのに十分な濃度であるアルカリ溶液に担体を十分に長い間、含浸して置くことによって金属を固定する。この固定段階ｂ）は、含浸された担体をその全体を覆うのに十分な量のアルカリ固定溶液に浸漬し、その際に担体粒子を好ましくは、例えば米国特許第５，３３２，７１０号明細書に記載されている様に運動させることによって実施する。この米国特許の方法をここに全部記載したものとする。この米国特許第５，３３２，７１０号明細書に従って、含浸済み担体粒子をアルカリ溶液に浸漬しそして不溶性貴金属化合物が沈殿し初めてから回転運動させる。アルカリ溶液中で担体粒子の回転は処理を開始してから少なくとも３０分、好ましくは１時間継続するべきである。回転および浸漬は４時間まで継続してもよい。その後に、貴金属化合物を完全に沈殿させることを確実にするために、処理される担体粒子を固定溶液中で粗面化させてもよい。アルカリ固定溶液としては、金およびパラジウムが沈殿することができるあらゆる溶液が適しており、特に好ましくは硼酸塩溶液を使用する。
あらゆる種類の回転、または担体粒子の運動を継続する同様なあらゆる処理を使用することができる。これらの手段には制限がない。しかしながら運動の強度は重要である。この強度は含浸処理された担体の全表面を均一にアルカリ固定溶液で濡らすのに十分であるべきである。担体粒子の運動は、不溶性貴金属化合物が担体表面から払い落とされる程に強くてはならない。回転速度が１〜２０回転／分であるのが有利であるが、担体物質の種類および沈殿させる貴金属の量に依存して、更に早くともよい。色々な回転数を選択できる。回転数は使用する装置に左右される。即ち、担体の大きさおよび形、担体の種類、金属含浸処理等に左右されるが、上述の回転速度にほぼ一致させるべきである。
固定溶液はアルカリ溶液、好ましくは硼素化合物を含有する水溶液である。特に硼砂、四硼酸カリウム、またはアルカリ水溶液と硼酸と混合物の水溶液を使用するのが有利である。アルカリ水溶液は緩衝作用を示し得る。次にｃ）〜ｆ）段階を実施する。
方法IIに従って、最初に適当な触媒用担体を、溶解性のパラジウム化合物および金化合物を含有する溶液で含浸処理する。パラジウム−および金化合物の別々の溶液を相前後して使用してもよいが、乾燥段階を中間に挟まなければならない。効果的な含浸処理のためには、含浸溶液の容量は触媒用担体の孔容積の９５〜１００％であり、９８〜９９％の範囲が特に有利である。担体を溶解性パラジウム−および金化合物で含浸処理した後に、含浸処理済みの担体をパラジウム化合物および金化合物が不溶性化合物として固定される前に乾燥する。固定段階はアルカリ固定溶液を使用する少なくとも２つの別々の処理段階で構成されている。これらの段階のいずれでも、使用されるアルカリ試薬の量は、担体上に存在する溶解性貴金属塩の全量と反応するために必要とされる量以下である。この量は反応に化学量論的に必要とされる量よりも多くともよい。各固定段階で必要とされるアルカリ試薬の量は溶解性貴金属塩と完全に反応するのに必要な量よりも少ないのが有利である。最初の固定段階は、含浸されそして次に乾燥される担体をアルカリ固定溶液と接触させることによって実施される。固定溶液の容量は乾燥された担体の全孔容積に相当する。その溶液中のアルカリ化合物の量は、アルカリ化合物のアルカリ金属と溶解性金属塩からのアニオンとのモル比が０．７：１〜２：１でありそして溶液の容量が乾燥された状態の担体の吸着能力に相応している。アルカリ固定溶液を運動する担体粒子に吸着させるために注ぎかけそしてこれを２４時間まで、好ましくは２〜８時間放置する。
この第二の固定段階は二つの変法Ａ）およびＢ）で実施することができる。
変法Ａ）は未乾燥の担体粒子を第二の固定段階で処理することによって実施する。この溶液中におけるアルカリ化合物からのアルカリ金属と金属塩からのアニオンとのモル比は約０．２：１〜２：１である。溶液の容量は担体を少なくとも覆う量であるべきである。二番目の固定溶液での担体粒子の処理は１６時間まで継続するべきであり、少なくとも２時間、好ましくは少なくとも４時間継続するべきである。
変法Ｂ）に従って担体を米国特許第５，３３２，７１０号明細書に従う回転含浸法で処理する。この方法では既に第一段階で固定された担体を第二段階のアルカリ固定溶液中に浸漬し、そこにおいて第二段階の初期段階の間に回転運動させる。この回転は少なくとも３０分間、特に１時間維持する。この処理は、完全な沈殿を保証するために担体を固定溶液に放置する前に４時間継続する。あらゆる種類の装置を担体粒子の回転のために使用することができる。回転の程度が重要である。これは、担体粒子の表面をアルカリ性固定溶液と均一に接触させるのに十分でなければならない。これは、不溶性金属化合物を担体表面から払い落とす程に強くてはならない。回転速度が１〜２０回転／分であるのが有利であり、場合によっては担体の種類および担体上の上に沈殿させるべき金属の量次第で更に大きくともよい。回転数は使用する装置の種類、担体の大きさおよび形状、担体の種類、担体を処理する金属の量に左右されるが、上記の回転数にはほぼ適応させるべきである。
この第二の固定段階での処理は、同じ濃度の固定溶液を使用することによって第一段階でのそれと同様でもよい。アルカリ金属と両方の固定段階のための金属塩からのアニオンとのモル比は１．１：１〜３．３：１であるのが有利である。両方の段階で固定溶液として硼酸塩溶液を使用するのが特に有利である。
方法Ｉの固定段階または方法IIの最後の固定段階に続いて、沈殿して担体の上に存在する貴金属塩および−化合物を金属の状態に転化するために担体を還元剤で処理する。この還元反応は例えば水性のヒドラジン水和物またはアルカリ硼化水素、特にナトリウム硼化水素を使用して液相で実施する。常温で還元を実施するのが有利である。還元剤は、金属塩および−化合物の全部を金属の状態に転化することを保証するために過剰に添加する。硼素化合物も場合によっては還元剤の種類に依存して元素状硼素に転化されてもよい。
担体粒子は、担体物質中にあるいは未だ存在する、含浸処理段階で生じる塩化物を除くために好ましくは蒸留水で洗浄する。この洗浄は、塩化物が担体から除かれるまで継続する。１０００ｐｐｍより多い塩化物を担体上に残すべきでない。洗浄工程を確実に成功させるためには、洗浄液を硝化銀溶液で試験してもよい。洗浄工程、段階ｃ）からの還元剤の残りを除くためにも役立つ。次いで触媒を最高１５０℃の温度で、好ましくは窒素−または空気流中で乾燥する。
最後に、少なくとも１種類のアルカリ金属化合物を添加する必要がある。触媒を好ましくは酢酸カリウムの水溶液で含浸処理し、次いで乾燥する。完成触媒のカリウム含有量は１〜４重量％、好ましくは１．５〜３重量％である。
酢酸ビニルの製造は酢酸、エチレンおよび酸素または酸素含有ガスを導入しながら１００〜２２０℃、好ましくは１２０〜２００℃の温度で１〜２５ｂａｒ、好ましくは１〜２０ｂａｒの圧力で完成触媒の使用下に行なう。その際に未反応成分は循環供給してもよい。酸素濃度は酢酸不含ガス混合物を基準として１０容量％以下であるのが有利である。しかしながら時には窒素または二酸化炭素の様な不活性ガスで希釈することも有利であり得る。循環法の場合に希釈するには、特に二酸化炭素が適している。何故ならば二酸化炭素は反応の間に僅かな量生じるからである。
実施例１
直径７．３ｍｍの球状の二酸化珪素触媒用担体（製造元：Suedchemie）２５０ｍＬを、４．６ｇのＮａ2ＰｄＣｌ4および１．４ｇのＮａＡｕＣｌ4を含有する８５ｍＬの水溶液で含浸処理する。不溶性金属化合物を１７ｇの硼砂の水溶液２８３ｍＬの添加によって沈殿させる。この容器をただちに回転式蒸発器によって（減圧せずに）５回転／分で２．５時間回転させる。次に還元反応を、２０ｍＬの水に７ｍＬのヒドラジン水和物を溶解した溶液を添加しそして容器を５回転／分で１時間回転させる。こうして処理された担体を次いで１６時間放置する。次いで液体を注ぎ出し、処理された担体を蒸留水で洗浄して塩化物イオンを除く。この目的のために、約５時間に渡り２００ｍＬ／分の流速の水が必要とされる。こうして得られるペレットを１００℃で１時間乾燥する。還元された触媒を、１０ｇの酢酸カリウムを含有しそして容量が乾燥した担体の吸収能力に相応する水溶液で含浸処理する。次いで触媒を再び乾燥する。
２００ｍＬの完成触媒を内径２０ｍｍで高さ１．５ｍの反応容器中に充填する。次いで８ｂａｒの反応器入口圧および１５０℃のジャケット温度にて、反応用ガス混合物を触媒に導く。このガス混合物は５０容量％のエチレン、１２容量％の酢酸、６容量％の酸素および３２容量％の窒素で組成されている。結果を表１に総括掲載する。
比較例１
不溶性金属化合物を２ｇのＮａＯＨの水溶液２８３ｍＬの添加によって沈殿させる他は、実施例１と同様に実施する。結果を表１に総括掲載する。
0003999269.tif 000002